(57)【要約】【課題】吸水性樹脂を固定対象物に適切に固定し、当該固定対象物に良好な保水性能を付与し得る方法を提供すること。【解決手段】本発明の実施形態による吸水性樹脂の固定方法は、吸水性樹脂と樹脂エマルションとを含む混合物を固定対象物に塗布、散布、注入または充填することを含む。１つの実施形態においては、混合物は、塗布、散布、注入または充填前にあらかじめ調製されている。別の実施形態においては、吸水性樹脂と樹脂エマルションとをそれぞれ固定対象物に塗布、散布、注入または充填することにより、混合物が調製されるとともに吸水性樹脂が固定対象物に導入される。【選択図】なし【特許請求の範囲】
【請求項１】
吸水性樹脂と樹脂エマルションとを含む混合物を固定対象物に塗布、散布、注入または充填することを含む、吸水性樹脂の固定方法。
【請求項２】
前記混合物が、前記塗布、散布、注入または充填前にあらかじめ調製されている、請求項１に記載の吸水性樹脂の固定方法。
【請求項３】
前記吸水性樹脂と前記樹脂エマルションとをそれぞれ前記固定対象物に塗布、散布、注入または充填することにより、前記混合物が調製されるとともに該吸水性樹脂が該固定対象物に導入される、請求項１に記載の吸水性樹脂の固定方法。
【請求項４】
前記固定対象物が、多孔質舗装体、多孔質材料、無機材料成形体、樹脂成形体および繊維から選択される、請求項１から３のいずれかに記載の吸水性樹脂の固定方法。
【請求項５】
吸水性樹脂と樹脂エマルションとを含む混合物を多孔質舗装体に塗布、散布、注入または充填することを含む、保水性舗装の製造方法。
【請求項６】
前記多孔質舗装体に塗布、散布、注入または充填された前記混合物を自然乾燥させることをさらに含む、請求項５に記載の保水性舗装の製造方法。
【請求項７】
前記多孔質舗装体に塗布、散布、注入または充填された前記混合物を乾燥させることをさらに含み、乾燥温度が５０℃〜１００℃である、請求項５に記載の保水性舗装の製造方法。
【請求項８】
前記混合物が、前記多孔質舗装体１ｍ２に対して０．２リットル〜７リットル用いられる、請求項５から７のいずれかに記載の保水性舗装の製造方法。
【請求項９】
吸水性樹脂と樹脂エマルションとを含む、多孔質舗装体用保水性付与剤。
【発明の詳細な説明】
【技術分野】
【０００１】
本発明は、吸水性樹脂の固定方法、保水性舗装の製造方法、および多孔質舗装体用保水性付与剤に関する。
【背景技術】
【０００２】
保水材（例えば、保水砂、鉱物質、吸水性樹脂）は、広範な用途（例えば、園芸用、土壌用、土地緑化用、空調用、舗装用）に使用されている。しかし、保水材を対象物（保水性能を発揮すべき対象物）に適切に固定するためには、多くの検討課題が残されている。一例として、保水材を舗装用に用いる場合について説明する。
【０００３】
保水材を舗装用に用いる場合には、道路表面部の多孔質舗装体の空隙に保水材を充填することにより、保水性舗装が構成される。このような保水性舗装は、雨等による水分を保持し、当該保持された水分が蒸発する際に気化熱が奪われることにより、路面温度の上昇を抑制する機能を有する。当該機能により、ヒートアイランド現象の緩和が期待されている。ここで、保水材が空隙内で適切に固定されない場合には、例えば降雨量が多い場合に保水材が空隙から流出してしまい、保水性が低下する、および、路面が滑りやすくなるという問題がある。このような問題に対応するために、セメントで保水材を固定する方法、より具体的には、未硬化状態のポーラスコンクリートに保水材を散布する方法が提案されている（例えば、特許文献１）。
【先行技術文献】
【特許文献】
【０００４】
【特許文献１】特開２００６−２７４７４３号公報
【発明の概要】
【発明が解決しようとする課題】
【０００５】
しかし、特許文献１に記載の方法では十分な固定化がなされず、結果として保水性能が十分に発揮されないという問題がある。
本発明は上記従来の問題に鑑みてなされたものであり、その主たる目的は、吸水性樹脂を固定対象物に適切に固定し、当該固定対象物に良好な保水性能を付与し得る方法を提供することにある。
【課題を解決するための手段】
【０００６】
本発明の吸水性樹脂の固定方法は、吸水性樹脂と樹脂エマルションとを含む混合物を固定対象物に塗布、散布、注入または充填することを含む。
１つの実施形態においては、上記混合物は、上記塗布、散布、注入または充填前にあらかじめ調製されている。あるいは、上記方法においては、上記吸水性樹脂と上記樹脂エマルションとをそれぞれ上記固定対象物に塗布、散布、注入または充填することにより、上記混合物が調製されるとともに該吸水性樹脂が該固定対象物に導入される。
１つの実施形態においては、上記固定対象物は、多孔質舗装体、多孔質材料、無機材料成形体、樹脂成形体および繊維から選択される。
本発明の別の局面によれば、保水性舗装の製造方法が提供される。本発明の保水性舗装の製造方法は、吸水性樹脂と樹脂エマルションとを含む混合物を多孔質舗装体に塗布、散布、注入または充填することを含む。
１つの実施形態においては、上記保水性舗装の製造方法は、上記多孔質舗装体に塗布、散布、注入または充填された上記混合物を自然乾燥させることをさらに含む。あるいは、上記保水性舗装の製造方法は、上記多孔質舗装体に塗布、散布、注入または充填された上記混合物を乾燥させることをさらに含み、乾燥温度は５０℃〜１００℃である。
１つの実施形態においては、上記混合物は、上記多孔質舗装体１ｍ２に対して０．２リットル〜７リットル用いられる。
本発明の別の局面によれば、多孔質舗装体用保水性付与剤が提供される。本発明の多孔質舗装体用保水性付与剤は、吸水性樹脂と樹脂エマルションとを含む。
【発明の効果】
【０００７】
本発明の実施形態によれば、保水材としての吸水性樹脂とバインダーとしての樹脂エマルションとを組み合わせて採用することにより、不具合を生じることなく吸水性樹脂を固定対象物に適切に固定することができ、結果として、固定対象物に良好な保水性能を付与することができる。
【発明を実施するための形態】
【０００８】
以下、本発明の具体的な実施形態について説明するが、本発明はこれらの実施形態には限定されない。
【０００９】
Ａ．吸水性樹脂の固定方法の概要
本発明の実施形態による吸水性樹脂の固定方法は、吸水性樹脂と樹脂エマルションとを含む混合物を固定対象物に塗布、散布、注入または充填することを含む。
【００１０】
Ｂ．吸水性樹脂
本発明の実施形態においては、吸水性樹脂は、代表的には保水材として機能し得る。保水材として吸水性樹脂を用いることにより、従来の鉱物質等の無機材料よりも優れた保水性能を付与することができる。吸水性樹脂は、非常に高い吸水率と非常に高い保水率とを共に有するからである。このような吸水性樹脂を保水性舗装の保水材として用いることにより、以下の利点が得られ得る：鉱物質等の無機材料に比べて、多孔質舗装体の空隙部分への導入量を少なくすることができるので、空隙部分を過度に充填することがない。その結果、多孔質舗装体の透水性および排水性を維持しつつ、多孔質舗装体に良好な保水性能を付与することができる。
【００１１】
吸水性樹脂としては、任意の適切な吸水性樹脂を採用することができる。具体例としては、アルコキシアルキレングリコール（メタ）アクリレート架橋重合体、アルコキシポリアルキレングリコール（メタ）アクリレート／（メタ）アクリル酸（塩）架橋共重合体等のポリオキシアルキレン基を有する架橋（共）重合体；（メタ）アクリルアミド／（メタ）アクリル酸（塩）架橋共重合体、Ｎ−ビニルアセトアミド架橋重合体、Ｎ−ビニルアセトアミド／（メタ）アクリル酸（塩）架橋共重合体等のアミド基を有する架橋（共）重合体；ポリアリルアミン架橋体、ポリエチレンイミン架橋体等のアミノ基を有する架橋（共）重合体；ヒドロキシアルキル（メタ）アクリレート架橋重合体、ヒドロキシアルキル（メタ）アクリレート／（メタ）アクリル酸（塩）架橋共重合体、ビニルアルコール／（メタ）アクリル酸（塩）架橋（共）重合体等のヒドロキシル基を有する架橋（共）重合体；２−アクリルアミド／２−メチルプロパンスルホン酸（塩）架橋重合体、２−アクリルアミド／２−メチルプロパンスルホン酸（塩）／（メタ）アクリル酸（塩）架橋共重合体、スルホアルキル（メタ）アクリレート（塩）架橋共重合体、スルホアルキル（メタ）アクリレート（塩）／（メタ）アクリル酸（塩）架橋共重合体、スルホン化ポリスチレン架橋体等のスルホン酸（塩）基を有する架橋（共）重合体；ポリビニルスルホン酸架橋体、モノ（２−（メタ）アクリロイルオキシエチル）アシッドホスフェート架橋（共）重合体等のリン酸（塩）基を有する架橋（共）重合体；架橋ポリエチレンオキシド、架橋ポリビニルピロリドン、架橋ポリビニルピリジン、澱粉／ポリ（メタ）アクリロニトリルグラフト共重合体のけん化物、澱粉／ポリ（メタ）アクリル酸（塩）グラフト共重合架橋体、ポリビニルアルコールと無水マレイン酸（塩）との反応生成物、イソブチレン／マレイン酸（塩）架橋共重合体、ベタインモノマー（共）重合体、アニオン性モノマーとカチオン性モノマーとの架橋共重合体が挙げられる。吸水性樹脂は、単独で用いてもよく、２種以上を併用してもよい。また、吸水性樹脂は、粉末で提供されてもよく、水性分散体として提供されてもよい。
【００１２】
１つの実施形態においては、吸水性樹脂は、ミクロヒドロゲル水性分散体として提供され得る。ヒドロゲルとは、水溶性又は親水性重合体に架橋構造を付与して得られる実質的に水不溶性且つ水膨潤性の物質の総称であり、ミクロヒドロゲルとは１００μｍ以下の平均粒子径を有するヒドロゲルを指す。このミクロヒドロゲル水性分散体としては、例えば、酸性基及び架橋構造を含有するアクリロニトリル系重合体（以下、アクリロニトリルを必要に応じて「ＡＮ」と略称することがある）からなり、さらにニトリル基の加水分解反応により塩型カルボキシル基｛−ＣＯＯＸ（Ｘ：アルカリ金属又はアンモニウムイオン）で示される｝が導入され、少なくとも０．１ｍｍｏｌ／ｇの塩型カルボキシル基を含有し、且つ絶乾状態で１００μｍ以下の平均粒子径を有するヒドロゲルが水系媒体中に安定に分散したもの、を挙げることができる。このような吸水性樹脂によれば、長期間に亘る保水効果の持続が可能となり得る。
【００１３】
ミクロヒドロゲル又はその水性分散体を得るための出発物質として使用されるＡＮ系重合体とは、ＡＮと他の１種又は２種以上のエチレン系不飽和化合物とを共重合させた重合体であって、酸性基及び架橋構造を含有する重合体の総称である。ＡＮ系重合体におけるＡＮの含有率は、単量体全体に対して好ましくは３０質量％以上、より好ましくは５０質量％以上、さらに好ましくは７０質量％以上である。ＡＮの含有率がこのような範囲であれば、十分な親水化が達成され、かつ、所望の吸水率を有するヒドロゲルが形成され得る。
【００１４】
ＡＮと共重合するエチレン系不飽和化合物としては、任意の適切なエチレン系不飽和化合物を採用することができる。エチレン系不飽和化合物の具体例としては、塩化ビニル、塩化ビニリデン等のハロゲン化ビニル及びハロゲン化ビニリデン類；アリルアルコール、メタリルアルコール等の不飽和アルコール及びこれらのエーテル類；アクリル酸、メタクリル酸等の不飽和カルボン酸及びこれらの塩類；アクリル酸メチル、アクリル酸エチル等のアクリル酸エステル類；メタクリル酸メチル、メタクリル酸エチル等のメタクリル酸エステル類；メチルビニルケトンの不飽和ケトン類、蟻酸ビニル、酢酸ビニル等のビニルエステル類；アクリルアミド及びそのアルキル置換体；Ｎ−メチロールアクリルアミド；ｐ−スチレンスルホン酸等の不飽和炭化水素スルホン酸及びこれらの塩類；アクリル酸スルホブチル、メタクリル酸スルホエチル等のアクリル酸若しくはメタクリル酸のスルホアルキルエステル及びこれらの塩類；スチレン、α−メチルスチレン、クロロステレン等のスチレン及びそのアルキル又はハロゲン置換体；ビニルピリジン等の塩基性ビニル化合物類；メタクリロニトリル、ヒドロキシエチルアクリロニトリル等のビニル系ニトリル化合物類；アクロレイン、メタクロレイン等のビニル系アルデヒド化合物類；グリシジルアクリレート、グリシジルメタクリレート等の不飽和カルボン酸のグリシジルエステル類；グリシジルアリルスルホネート等の不飽和スルホン酸のグリシジルエステル類；ビニルグリシジルエーテル、アリルグリシジルエーテル等の不飽和グリシジルエーテル類；エチレングリコールジメタクリレート、ジエチレングリコールメタクリレート、ジエチレングリコールジアクリレート等のアクリル酸若しくはメタクリル酸のジエステル類；トリメチロールプロパントリメタクリレート、トリメチロールエタントリメタクリレート等のアクリル酸若しくはメタクリル酸のトリエステル類；ジアリルフタレート、ジアリルマレート等の多価カルボン酸のジアリルエステル類；無水メタクリル酸等のジビニル系酸無水物類；ジビニルベンゼン及びそのアルキル又はハロゲン置換体が挙げられる。
【００１５】
吸水性樹脂の粉末（乾燥）状態における平均粒子径は、例えば５００μｍ以下であり、好ましくは２００μｍ以下であり、より好ましくは１００μｍ以下であり、さらに好ましくは５０μｍ以下である。平均粒子径がこのような範囲であれば、例えば保水性舗装の保水材として用いる場合に以下の利点が得られ得る：（１）流動性に優れ、結果として施工性に優れる；（２）多孔質舗装体の空隙部分に良好に入り込むことができるので、良好な保水性能が実現できる；（３）多孔質舗装体の空隙部分を埋め尽くすことがないので、透水性および排水性を維持することができる；（４）これらの全体の結果として、保水性能をより効果的に発現できる。一方、平均粒子径は、例えば１μｍ以上であり、好ましくは５μｍ以上である。なお、ミクロヒドロゲル水性分散体等のあらかじめ水性分散化された吸水性樹脂の場合には、吸水性樹脂の水中で膨潤した状態における平均粒子径は、例えば２００００μｍ以下であり、好ましくは１０００μｍ以下であり、より好ましくは１００μｍ以下であり、さらに好ましくは１０μｍ以下である。一方、膨潤状態の平均粒子径は、例えば０．０２μｍ以上である。
【００１６】
吸水性樹脂の純水中での１時間吸水倍率は、好ましくは１０ｇ／ｇ〜１０００ｇ／ｇであり、より好ましくは１５ｇ／ｇ〜７００ｇ／ｇであり、さらに好ましくは２０ｇ／ｇ〜５００ｇ／ｇである。吸水倍率がこのような範囲であれば、良好な保水性能を実現することができる。
【００１７】
Ｃ．樹脂エマルション
本発明の実施形態においては、樹脂エマルションは、代表的にはバインダーとして機能し得る。バインダーとして樹脂エマルションを用いることにより、取扱い性および作業性に優れるという利点が得られる。例えば保水性舗装のバインダーとして用いる場合には、樹脂エマルションは分散媒が揮発しない限り可使時間に制限がないので、セメントや未硬化のポーラスコンクリートに比べて格段に可使時間が長い。したがって、混合物を固定対象物（例えば、多孔質舗装体）に塗布等する場合の取扱い性および作業性が、セメントや未硬化のポーラスコンクリートに比べて格段に優れたものとなる。
【００１８】
樹脂エマルションは、代表的には水分散型樹脂エマルションである。水分散型樹脂エマルションは分散媒が水であり、溶剤系のバインダー（例えば、溶剤系接着剤）に比べて分散媒が揮発しにくい。したがって、溶剤系のバインダーに比べて取扱い性および作業性が格段に優れ得る。さらに、溶剤系バインダーに比べて、臭気および引火性が格段に低いので、環境上の利点も大きい。エマルションにおける粒子を形成し得る樹脂としては、例えば、アクリル樹脂、エポキシ樹脂、ウレタン樹脂、酢酸ビニル樹脂、スチレンブタジエンラテックス、エチレンビニルアクリレートが挙げられる。これらは、単独で用いてもよく、２種以上を併用してもよい。樹脂エマルションは、好ましくは、アクリル系樹脂エマルションである。入手および製造が容易であり、かつ、モノマー成分の種類および配合比等を調整することにより特性の調整が容易だからである。より好ましくは、アクリル系樹脂エマルションは、モノマー成分中に炭素数が４以上のアルキル基を有するアクリル酸エステルを１５質量％以上含み、さらに好ましくは２５質量％以上含み、特に好ましくは３５質量％以上含む。
【００１９】
樹脂エマルション中に形成されている粒子（固形分）濃度は、例えば１０質量％〜８０質量％であり、好ましくは２０質量％〜７０質量％であり、より好ましくは３０質量％〜６０質量％である。樹脂エマルションの濃度がこのような範囲であれば、樹脂エマルションの生産性および取扱い性に優れる。以下、エマルション中に形成されている樹脂粒子を単に樹脂粒子またはエマルション粒子と称する場合がある。樹脂エマルションは、分散媒を好ましくは２０質量％〜８０質量％、より好ましくは３０質量％〜８０質量％、さらに好ましくは４０質量％〜７０質量％含む。樹脂エマルションに含まれる分散媒は、水が主成分であることが好ましい。分散媒全体に対する水の割合は、好ましくは５０質量％以上であり、より好ましくは８０質量％以上であり、さらに好ましくは９０質量％以上である。
【００２０】
樹脂粒子の平均粒子径は、例えば５０ｎｍ〜５００ｎｍであり、好ましくは８０ｎｍ〜４００ｎｍであり、より好ましくは１００ｎｍ〜３５０ｎｍである。樹脂粒子の平均粒子径がこのような範囲であれば、機械的安定性および耐水性に優れるという利点がある。
【００２１】
樹脂粒子の平均粒子径は、好ましくは、吸水性樹脂（膨潤状態）の平均粒子径以下である。樹脂粒子の平均粒子径と吸水性樹脂（膨潤状態）の平均粒子径との比［吸水性樹脂の平均粒子径／樹脂粒子の平均粒子径］は、例えば１／１〜１０００／１であり、好ましくは２／１〜７５０／１であり、より好ましくは３／１〜５００／１である。平均粒子径の比がこのような範囲であれば、吸水性樹脂を効率よく固定でき、保水性をより効率よく発現できるという利点を有する。
【００２２】
樹脂エマルションの最低造膜温度（ＭＦＴ：Ｍｉｎｉｍｕｍ  Ｆｉｌｍ−ｆｏｒｍｉｎｇ  Ｔｅｍｐｅｒａｔｕｒｅ）は、例えば７０℃以下であり、好ましくは３０℃以下であり、より好ましくは１０℃以下であり、さらに好ましくは０℃以下である。一方、ＭＦＴは、例えば−１０℃以上であり得、実用的には０℃以上である。ＭＦＴがこのような範囲であれば、良好な造膜が実現されるので、樹脂エマルションがバインダーとして良好に機能し得る。
【００２３】
樹脂エマルションの酸価は、例えば１５６以下であり、好ましくは７８以下であり、より好ましくは３９以下である。一方、酸価は、例えば０．１以上である。酸価がこのような範囲であれば、安定性に優れたエマルションが形成され得る。
【００２４】
Ｄ．混合物
本発明の実施形態においては、上記吸水性樹脂と上記樹脂エマルションとを含む混合物が固定対象物に塗布、散布、注入または充填される。１つの実施形態においては、混合物は、固定対象物に塗布、散布、注入または充填される前に、あらかじめ調製されている。別の実施形態においては、上記吸水性樹脂と上記樹脂エマルションとをそれぞれ固定対象物に塗布、散布、注入または充填することにより、混合物が調製されるとともに吸水性樹脂が固定対象物に導入される。言い換えれば、混合物は、吸水性樹脂と樹脂エマルションとを含むようあらかじめ調製されて提供されてもよく、吸水性樹脂と樹脂エマルションとを固定対象物に塗布等することにより結果として混合物が調製されてもよい。さらに、塗布等の直前に吸水性樹脂と樹脂エマルションとを混合してもよい。混合物があらかじめ調製されている場合には、混合物に固定対象物を浸漬することにより、吸水性樹脂を固定対象物に導入してもよい。調製された混合物は、代表的には、樹脂粒子と吸水性樹脂と水性分散媒（代表的には水）とを含み得る。
【００２５】
混合物中における樹脂粒子の含有量は、例えば０．０１質量％〜５０質量％であり、好ましくは０．０５質量％〜４０質量％であり、より好ましくは０．１質量％〜３０質量％である。樹脂粒子の含有量がこのような範囲であれば、吸水性樹脂を固定対象物に適切に固定することができる。
【００２６】
混合物中における吸水性樹脂の含有量は、例えば０．０１質量％〜３０質量％であり、好ましくは０．０５質量％〜２０質量％であり、より好ましくは０．１質量％〜１０質量％である。吸水性樹脂の含有量がこのような範囲であれば、固定対象物に塗布等した後に良好な保水力を実現することができる。さらに、適切な施工性を実現し得る流動性を確保することができる。
【００２７】
混合物中における樹脂粒子の含有量と吸水性樹脂の含有量との比（樹脂粒子／吸水性樹脂）は、好ましくは１／９９〜９９／１であり、より好ましくは５／９５〜９５／５である。当該比がこのような範囲であれば、吸水性樹脂を効率良く固定化でき、保水性をより効率よく発現できるという利点を有する。
【００２８】
混合物は、任意の適切な添加剤をさらに含んでいてもよい。添加剤の具体例としては、分散剤、消泡剤、増粘剤、レオロジーコントロール剤、発泡剤、可塑剤、湿潤剤、ブロッキング防止剤、老化防止剤、防腐剤、帯電防止剤、紫外線吸収剤、紫外線安定剤、レベリング剤、可塑剤、染料、顔料、酸化防止剤が挙げられる。混合物に含まれる添加剤の種類、組み合わせ、量等は、目的に応じて適切に設定され得る。
【００２９】
混合物における水性分散媒は、上記成分の残量として含まれる。水性分散媒の含有量は、例えば２０質量％〜９９．９８質量％であり得る。
【００３０】
Ｅ．固定対象物および固定方法
固定対象物としては、吸水性樹脂を固定して当該固定位置で保水機能を発揮すべき任意の適切な対象物が挙げられる。具体例としては、多孔質舗装体、多孔質ブロック、多孔質層を含む建築物等の多孔質材料、モルタル板、コンクリート板等の無機材料成形体、アクリル板等の樹脂成形体、繊維が挙げられる。言い換えれば、上記混合物は、このような固定対象物に対する保水性付与剤（例えば、多孔質舗装体用保水性付与剤）であり得る。以下、一例として、固定対象物が多孔質舗装体である場合における、吸水性樹脂の固定方法を説明する。
【００３１】
多孔質舗装体は、代表的には、道路等の表面に施工されている。多孔質舗装体としては、例えば、排水性アスファルト混合物、透水性アスファルト混合物、排水性セメントコンクリート、透水性セメントコンクリートの舗装が挙げられる。
【００３２】
混合物は、多孔質舗装体を形成する材料（例えば、上記のアスファルト混合物、セメントコンクリート）の調製時に混合されてもよく、多孔質舗装体の施工時（未硬化時）に導入してもよく、施工された（硬化後の）多孔質舗装体に塗布、散布、注入または充填されてもよい。以下、一例として、混合物を施工後の多孔質舗装体に導入する実施形態について説明する。
【００３３】
本実施形態においては、上記のとおり、混合物を多孔質舗装体に塗布、散布、注入または充填することにより導入する。実質的には、塗布等された混合物が、多孔質舗装体の空隙内に入り込む。混合物中の樹脂エマルションおよび吸水性樹脂の濃度が上記のような範囲であれば、特別な操作を行うことなく、混合物（実質的には、樹脂エマルションおよび吸水性樹脂）が空隙内に適切に入り込み得る。すなわち、本実施形態によれば、多孔質舗装体内部に保水層を形成する技術（例えば、多孔質舗装体の表面に吸水性樹脂を散布して保水層を形成した後、当該保水層を覆う多孔質舗装体をさらに施工する技術）に比べて、格段に優れた作業性かつ格段に低いコストで保水性舗装を実現することができる。さらに、塗布等の量を調整することにより、空隙を適切に充填し得る。混合物の塗布等の量は、多孔質舗装体１ｍ２に対して例えば０．２リットル〜７リットルであり得る。必要に応じて、混合物の空隙内への入り込みを補助する操作を行ってもよい。このような操作としては、例えば、振動、加圧が挙げられる。
【００３４】
次に、混合物を乾燥させる。乾燥により、混合物中の水性分散媒が蒸発するとともに、樹脂エマルションにより吸水性樹脂が多孔質舗装体に固定される。乾燥は、好ましくは自然乾燥である。必要に応じて、加熱乾燥してもよい。加熱乾燥を行う場合の加熱温度は、好ましくは５０℃〜１００℃であり、より好ましくは７０℃〜９０℃である。加熱時間は、加熱温度に応じて変化し得る。加熱時間は、例えば２分〜５分であり得る。このように、本実施形態によれば、常温またはそれほど高くない温度での操作により、吸水性樹脂を多孔質舗装体に固定することができる。
【００３５】
以上のようにして、吸水性樹脂が固定対象物に固定される。上記例示の実施形態においては、吸水性樹脂の固定により保水性舗装が製造され得る。
【実施例】
【００３６】
以下、実施例により本発明を具体的に説明するが、本発明はこれらの実施例には限定されない。なお、実施例における各特性の測定方法は以下のとおりである。
【００３７】
（１）吸水性樹脂の平均粒子径
レーザー回析式粒度分布装置（ＨＯＲＩＢＡ社製  ＬＡ−９２０）を使用して測定した。測定は、分布形態：標準、粒子径基準：体積、グラフ形態：棒グラフ、に設定し、試料バスにメタノールを入れて空気抜き及び光軸調整を行い、サンプル（製造例で得られた吸水性樹脂）を試料バスに入れて超音波処理を２分行った後、透過率が８１〜８８％になるようサンプル濃度を調整した後、再度超音波処理を２分行ってから実施した。
（２）樹脂エマルションの平均粒子径
動的光散乱法による粒度分布測定器（Ｐａｒｔｉｃｌｅ  Ｓｉｚｉｎｇ  Ｓｙｓｔｅｍｓ社製、ＮＩＣＯＭＰ  Ｍｏｄｅｌ  ３８０）を使用して測定した体積平均粒子径を平均粒子径とした。
（３）吸水性樹脂の吸水倍率
製造例で得られた吸水性樹脂を試料として用いた。当該試料０．２ｇを不織布製のティーバッグ式袋（９５ｍｍ×７０ｍｍ）に均一に入れ、水に浸漬し、１時間後にこのティーバッグ式袋を引き上げ、所定の水きり操作を行った後、その重量Ｗａ［ｇ］を測定した。同様の操作を、吸水性樹脂を入れずに行い、そのときの袋の質量Ｗｂ［ｇ］を測定した。以下の数式で示される計算式により吸水倍率を算出した。
吸水倍率＝（Ｗａ−Ｗｂ）／（吸水性樹脂試料の質量（０．２ｇ））−１
（４）樹脂エマルションの最低造膜温度ＭＦＴ
実施例で用いた樹脂エマルションを、熱勾配試験機の上に置いたガラス板上に厚さが０．２ｍｍとなるようにアプリケーターを用いて塗工した。塗膜を乾燥させ、クラックが生じたときの温度を最低造膜温度ＭＦＴとした。
【００３８】
＜製造例１：吸水性樹脂１の製造＞
内径８５ｍｍ、円筒状のプラスチック容器（容量１０００ｍＬ）に、アクリル酸ナトリウム６２．６ｇ、アクリルアミド１１０．４ｇ、メチレンビスアクリルアミド０．２４ｇ、水３２９．８ｇを加えて充分混合した後、２５℃の温水バスに浸漬し、窒素ガスを２Ｌ／ｍｉｎで２０分間吹き込み、水溶液中の溶存酸素を除去した。その後、２０％過硫酸ナトリウム水溶液３．８８ｇ、および２％Ｌ−アスコルビン酸水溶液３．８８ｇを加えて混合した後、静置重合した。重合発熱がピークを過ぎてから、温水バスを９０℃に昇温して４０分静置した。静置後、得られたゲル状物を、ハサミで５ｍｍ程度の大きさにカットした後、１１５℃で２時間乾燥させた。得られた乾燥物をジェットミルで粉砕することにより、平均粒子径が１５μｍ、吸水倍率が１９８ｇ／ｇである吸水性樹脂１を得た。
【００３９】
＜実施例１＞
市販の水系アクリルエマルション（株式会社日本触媒製、製品名「アクリセット（登録商標）ＥＦ−００６」、平均粒子径：２５０ｎｍ、ＭＦＴ：０℃以下、酸価：１９．５、固形分濃度５２．３％）を固形分が２０質量％となるように希釈した。この希釈エマルション３００重量部に対して、製造例１で得られた吸水性樹脂１を６重量部混合し、混合物を調製した。
【００４０】
上記で得られた混合物（塗布液）を、３ｍｉｌアプリケーターを用いてアクリル板（縦７５ｍｍ×横１５０ｍｍ×厚さ３ｍｍ、黒色、日本テストパネル株式会社製）に塗布した。塗膜を８０℃で３分間乾燥し、乾燥後の塗膜の重量を求めた。なお、塗膜の重量は、塗膜形成後のアクリル板の重量と塗膜形成前のアクリル板の重量との差として算出した。次いで、塗膜に１分間水道水を流し、塗膜から水を軽く拭き取った後、塗膜の重量を求めた。流水試験前後の塗膜の重量比から保水性能を評価した。結果を表１に示す。
【００４１】
＜比較例１＞
吸水性樹脂を混合しなかったこと、すなわち、実施例１の希釈エマルションのみを塗布液として用いたこと以外は実施例１と同様にして塗膜を形成し、実施例１と同様にして塗膜の保水性能を評価した。結果を表１に示す。
【００４２】
＜比較例２＞
実施例１で用いた吸水性樹脂を水１００重量部に対して１重量部混合し塗布液とした。この塗布液を用いたこと以外は実施例１と同様にして塗膜を形成し、実施例１と同様にして塗膜の保水性能を評価した。結果を表１に示す。
【００４３】
【表１】
2019027272.tif 000002
【００４４】
＜実施例２＞
実施例１で用いた水系アクリルエマルション１１５重量部に対して、吸水性樹脂１を６重量部および水１７９重量部を混合し、混合物を調製した。得られた混合物（塗布液）を、３ｍｉｌアプリケーターを用いてモルタル板（縦７０ｍｍ×横７０ｍｍ×厚さ２０ｍｍ、日本テストパネル株式会社製）に塗布した。次いで、塗膜を室温（２５℃）で２０時間放置して乾燥させ、乾燥後の塗膜の重量を求めた。なお、塗膜の重量は、塗膜形成後のモルタル板の重量と塗膜形成前のモルタル板の重量との差として算出した。次いで、塗膜へ１時間水道水を流し、塗膜から水を軽く拭き取った後、塗膜の重量を求めた。流水試験前後の塗膜の重量変化から保水性能を評価した。なお、モルタル板が吸収する水分については、ブランクとして差し引いた。結果を表２に示す。
【００４５】
＜実施例３＞
アクリルエマルション１１重量部に対して、吸水性樹脂１を６重量部および水を２８３重量部混合し、塗布液とした。この塗布液を用いたこと以外は実施例２と同様にして塗膜を形成し、実施例２と同様にして塗膜の保水性能を評価した。結果を表２に示す。
【００４６】
＜実施例４＞
アクリルエマルション１重量部に対して、吸水性樹脂１を６重量部および水を２９３重量部混合し、塗布液とした。この塗布液を用いたこと以外は実施例２と同様にして塗膜を形成し、実施例２と同様にして塗膜の保水性能を評価した。結果を表２に示す。
【００４７】
＜比較例３＞
吸水性樹脂を混合せず、実施例２で用いたアクリルエマルション１１５重量部に対して、水を１８５重量部混合し、塗布液とした。この塗布液を用いたこと以外は実施例２と同様にして塗膜を形成し、実施例２と同様にして塗膜の保水性能を評価した。結果を表２に示す。
【００４８】
＜比較例４＞
水２９４重量部に対して、吸水性樹脂１を６重量部混合し、塗布液とした。この塗布液を用いたこと以外は実施例２と同様にして塗膜を形成し、実施例２と同様にして塗膜の保水性能を評価した。結果を表２に示す。
【００４９】
【表２】
2019027272.tif 000003
【００５０】
＜実施例５＞
滴下ロート、攪拌機、窒素導入管、温度計および還流冷却管を備えたフラスコ内に、脱イオン水２８部を仕込んだ。次に、滴下ロートに、脱イオン水３５部、乳化剤〔第一工業製薬（株）製、商品名：アクアロンＨＳ−１０〕の２５％水溶液１２部、スチレン４６．６部、ブチルアクリレート５０．９部およびアクリル酸２．５部からなる滴下用プレエマルションを調製した。得られた滴下用プレエマルションのうち、単量体成分の総量の１％にあたる１．５部を前記フラスコ内に添加し、ゆるやかに窒素ガスを吹き込みながら８０℃まで昇温し、３．５％過硫酸アンモニウム水溶液２部をフラスコ内に添加し、初期の乳化重合を開始した。初期反応の開始から３０分後、滴下用プレエマルションの残部、３．５％過硫酸アンモニウム水溶液７部および２．５％亜硫酸水素ナトリウム水溶液７部をそれぞれ２４０分間かけてフラスコ内に滴下させた。滴下終了後、８０℃の温度で１２０分間維持した後、２５％アンモニア水を添加してｐＨを８.５に調整し、乳化重合反応を終了した。得られた反応混合物を室温まで冷却した後、３００メッシュの金網で濾過することにより、樹脂エマルションＡを得た。樹脂エマルションＡのモノマー組成、ＭＦＴおよび平均粒子径を表３に示す。
得られた樹脂エマルションＡを用いたこと以外は実施例２と同様にして、モルタル板に塗膜を形成し、その保水性能を評価した。結果を表４に示す。
【００５１】
＜実施例６〜９＞
表３に示すモノマー組成、ＭＦＴおよび平均粒子径を有する樹脂エマルションＢ〜Ｅを用いたこと以外は実施例５と同様にして、モルタル板に塗膜を形成し、その保水性能を評価した。結果を表４に示す。
なお、表３において、ＢＡはブチルアクリレート、Ｓｔはスチレン、ＡＡはアクリル酸、ＭＭＡはメチルメタクリレート、２ＥＨＡは２−エチルヘキシルアクリレートを表す。
【００５２】
【表３】
2019027272.tif 000004
【００５３】
【表４】
2019027272.tif 000005
【００５４】
＜実施例１０＞
実施例１で用いた水系アクリルエマルション１９重量部に対して、吸水性樹脂１を１０重量部および水を９７１重量部混合し、保水性付与剤（保水材グラウト）を調製した。
次に、あらかじめ秤量されたポーラスコンクリート供試体（縦２０ｃｍ×横２０ｃｍ×厚さ６ｃｍ、コメリ社製透水平板）の側面および底面を養生テープで覆い、当該供試体の上面から上記で得られた保水性付与剤を流し込み、当該供試体の空隙内へ充填した。その後、当該供試体を５０℃で４８時間かけて乾燥させた後、覆っていた養生テープを剥がして当該供試体の重量を求めた。次いで、当該供試体を水浴中に１時間浸漬して十分に吸水させ、流水で洗った後、当該供試体表面の水気を拭き取って重量を求めた。
水への浸漬前後の供試体の重量差から保水性能を評価した。結果を表５に示す。
【００５５】
＜比較例５＞
水９９０重量部に対して吸水性樹脂１を１０重量部混合し、保水性付与剤（保水材グラウト）を調製した。すなわち、バインダー（樹脂エマルション）を用いずに保水性付与剤を調製した。この保水性付与剤を用いたこと以外は実施例１０と同様にして供試体の保水性能を評価した。結果を表５に示す。
【００５６】
＜比較例６＞
ポーラスコンクリート供試体をそのまま水浴中に浸漬したこと以外は実施例１０と同様にして供試体の保水性能を評価した。結果を表５に示す。
【００５７】
【表５】
2019027272.tif 000006
【００５８】
表１、表２および表５から明らかなように、保水材としての吸水性樹脂とバインダーとしての樹脂エマルションとを組み合わせて用いることにより、保水材としての吸水性樹脂を固定対象物に適切に固定し、固定対象物の保水性能を向上させることができる。さらに、バインダー（樹脂エマルション）の最低造膜温度ＭＦＴを低くすることにより、吸水性樹脂の保水倍率を増大させることができる（実施例５〜８と実施例９との比較）。
【産業上の利用可能性】
【００５９】
本発明の吸水性樹脂の固定方法は、保水機能を発揮すべき対象物に保水材としての吸水性樹脂を固定する用途に好適に用いられ得る。